FR 3038702 A1 20170113 FR 1556373 A 20150706 1 Arrière-plan de l'invention La présente invention se rapporte au domaine général des traitements thermiques de préformes de pièces obtenues par mise en forme de poudres. L'invention s'applique plus particulièrement, mais non exclusivement, au frittage de préformes de pièces tridimensionnelles obtenues par mise en forme de poudre métallique ou céramique. Il est aujourd'hui courant d'avoir recours à des procédés de fabrication de pièces tridimensionnelles en métal (ou alliage métallique) ou en céramique mettant en oeuvre une étape de mise en forme d'une poudre afin d'obtenir une préforme (par exemple en utilisant une technique de moulage par injection de poudre (PIM ou MIM) à l'aide d'un liant, par exemple un liant organique, ou de moulage par compaction de poudre), suivie d'une étape de frittage de la préforme. Durant l'étape de frittage de la préforme (ou d'un traitement 15 thermique à température élevée), plusieurs phénomènes thermomécaniques se produisent : - la dilatation thermique du matériau, dépendant du coefficient de dilatation thermique du matériau constituant la préforme, - le retrait dû à la densification de la poudre lors du frittage (pouvant 20 représenter une contraction de 15% environ de la préforme dans toutes les directions), qui dépend de la densité initiale de poudre et des paramètres du frittage (par exemple : la température, la pression, la durée, la densité finale souhaitée de la pièce), et - le fluage de la pièce sous son propre poids, lorsque la pièce présente 25 une partie suspendue (ou, en d'autres termes, en porte-à-faux). Dans le cas de géométries complexes, les pièces peuvent présenter d'importantes surfaces en porte-à-faux qui s'affaissent durant l'étape de frittage de la préforme si celles-ci ne sont pas assez rigides, ce qu'il faut éviter. 30 On connait du document FR 2944721 un procédé de fabrication d'une pièce métallique par moulage par injection de poudre métallique dans lequel : - on réalise un support mécanique à partir d'un mélange de poudre et de liant conformé de façon à supporter l'ébauche le long d'une surface de 35 contact, 3038702 2 - on dispose l'ébauche sur le support mécanique le long de la surface de contact, et - on procède au frittage simultané de l'ensemble formé par l'ébauche sur son support mécanique. Le procédé décrit dans ce document permet 5 d'éviter le fluage d'une pièce présentant une surface suspendue. Cependant, le support mécanique décrit dans ce document n'est utilisable qu'une seule fois puisqu'il est fritté en même temps que la pièce afin de l'accompagner et de la soutenir durant toute l'étape de frittage. L'utilisation d'un tel support augmente notamment la quantité de poudre 10 nécessaire, les couts et le temps de fabrication de chaque pièce. Objet et résumé de l'invention La présente invention a donc pour but principal de pallier de tels inconvénients en proposant un outillage destiné à supporter pendant un traitement thermique une préforme de pièce tridimensionnelle obtenue après la mise en forme d'une poudre métallique ou céramique, la préforme présentant au moins une surface d'appui sur laquelle elle peut reposer et au moins une surface suspendue vis-à-vis de la surface d'appui, l'outillage comprenant un plateau, et une pluralité de blocs disposés sur le plateau et ayant au moins une surface destinée à supporter la préforme, les blocs étant aptes à se déplacer les uns par rapport aux autres en glissant sur le plateau entre une première position dans laquelle les blocs sont espacés les uns des autres et définissent ensemble un premier volume, et une deuxième position dans laquelle les blocs définissent ensemble un deuxième volume inférieur au premier volume. L'outillage selon l'invention est d'abord remarquable en ce qu'il est réutilisable et peut être utilisé pour fabriquer successivement plusieurs pièces tridimensionnelles ayant la même forme. En outre, les blocs disposent chacun d'une surface destinée à être en contact avec la préforme qui fait généralement un angle compris entre 0° et 90° avec le plateau support. Cette surface permet notamment pour les pièces disposant d'une surface suspendue (ou autrement dit, en porte-à-faux), de supporter la préforme lors du traitement thermique et d'éviter ainsi son fluage sous son propre poids. Les blocs sont également aptes à se déplacer les uns par rapport aux autres en glissant sur le plateau de frittage qui les supporte, 3038702 3 afin d'accompagner le retrait de la préforme lors du traitement thermique (le retrait de la pièce est généralement homogène et isotrope). En effet, les blocs peuvent se déplacer entre deux positions : - une première position dans laquelle les blocs sont espacés les uns des 5 autres, et définissent un premier volume suffisamment grand pour supporter la préforme avant qu'elle ne subisse le traitement thermique, et - une deuxième position dans laquelle les blocs sont rapprochés de façon à définir un deuxième volume inférieur au premier, ce deuxième volume étant suffisamment petit pour supporter la pièce qui a subi un éventuel 10 retrait lors du traitement thermique, tout en évitant qu'elle ne subisse des contraintes au contact de l'outillage à cause de son retrait. Les blocs sont ainsi dimensionnés de sorte que la pièce ne soit jamais sous contraintes à cause de son retrait d'une part, et qu'elle soit maintenue au cours du traitement thermique pour éviter son fluage d'autre part. 15 Le déplacement des blocs sur le plateau peut être réalisé par la préforme elle-même lorsqu'elle se rétracte au cours du traitement thermique. Aucun dispositif supplémentaire n'est donc nécessaire pour assurer le déplacement des blocs entre les deux positions présentées précédemment, l'outillage fonctionne de façon passive. 20 De préférence, les blocs sont au moins partiellement creux, ce qui permet de réduire leur masse et d'assurer un meilleur glissement sur le plateau qui les supporte. De préférence également, chaque bloc comprend un congé pratiqué sur au moins une des arrêtes dudit bloc en contact avec le 25 plateau. Cette disposition permet de réduire les surfaces de contact entre les blocs et le plateau, pour assurer encore un meilleur glissement. De préférence encore, les blocs comprennent un matériau céramique choisi parmi les matériaux suivants : Zircone, Alumine, Yttrine, Dioxyde de Silicium, Nitrure de Silicium (Si3N4), un mélange de 30 céramiques, ou un alliage métallique choisi parmi les alliages suivants : un alliage à base de Molybdène, un alliage à base de Cobalt, un alliage à base de Nickel, un alliage à base de Fer, un alliage à base de Titane, un alliage à base d'Aluminium. Le matériau formant les blocs sera préférentiellement choisi pour être compatible avec la température du 35 traitement thermique qui sera utilisée. En d'autres termes, le matériau est préférentiellement choisi pour rester géométriquement stable (ou 3038702 4 indéformable) à la température du traitement thermique (il pourra cependant subir des déformations élastiques telles que des dilatations thermiques réversibles). Avantageusement, l'outillage comprend en outre une couche de 5 poudre d'Oxyde d'Yttrium ou d'Alumine sur la surface supérieure du plateau. De préférence, la poudre est composée de grains sensiblement sphériques pour que son écoulement soit le plus fluide possible, et l'épaisseur de cette couche est comprise entre 10 pm et 500 pm. Cette couche ne réagit pas avec le plateau support et les blocs de l'outillage, et 10 permet d'assurer un glissement plus facile des blocs sur la surface supérieure du plateau qui les supporte. Avantageusement également, l'outillage comprend en outre une barrière anti-diffusion à base d'Oxyde d'Yttrium ou d'Oxyde d'Aluminium sur les surfaces des blocs destinées à supporter la préforme. Cette couche 15 évite que la préforme ne réagisse avec les blocs, ce qui permet d'une part de permettre aux blocs de l'outillage de bouger sur le plateau, et d'autre part de retirer facilement la pièce de l'outillage une fois le traitement thermique terminé. Avantageusement encore, une surface supérieure du plateau est 20 polie pour minimiser les frottements entre les blocs et le plateau et faciliter ainsi le glissement de ces derniers. De la même manière, la surface des blocs en contact avec le plateau peut également être polie ou subir un traitement de surface afin d'optimiser le glissement des blocs sur le plateau. 25 L'invention vise aussi un procédé de traitement thermique d'une préforme de pièce tridimensionnelle obtenue après la mise en forme d'une poudre métallique ou céramique, la préforme présentant au moins une surface d'appui sur laquelle elle peut reposer et au moins une surface suspendue vis-à-vis de la surface d'appui, le procédé comprenant le 30 placement de la préforme sur un outillage tel que celui présenté ci-dessus en positionnant la préforme au-dessus des blocs, et le traitement thermique de la préforme. De préférence, les blocs de l'outillage sont réalisés à partir de la même poudre que celle constituant la préforme, les blocs étant frittés 35 préalablement à l'étape de placement de la préforme sur l'outillage. En 3038702 5 variante, les blocs peuvent être obtenus par usinage dans la masse, par moulage, ou toute autre technique adéquate. Avant le placement de la préforme sur l'outillage les blocs sont espacés préférentiellement d'une distance inférieure ou égale à 10 mm, 5 plus préférentiellement d'une distance inférieure ou égale à 5 mm. Ces valeurs permettent d'éviter qu'une trop grande surface suspendue subsiste lors de l'étape de traitement thermique et d'assurer que la pièce ne subira pas de fluage. L'invention vise également un procédé tel que celui présenté ci-10 dessus dans lequel le traitement thermique de la préforme est un frittage de la préforme. Enfin, l'invention vise encore le procédé de fabrication décrit précédemment dans lequel la pièce à fabriquer est une pièce pour l'aéronautique. Par « pièce pour l'aéronautique » on entend une pièce 15 pouvant être utilisée dans un turboréacteur destiné à propulser un aéronef, par exemple : une aube de turbomachine aéronautique, un système d'injection de chambre à combustion aéronautique, un composant de système d'injection aéronautique, une bride, un système de bridage, un support d'équipements moteur un capot. 20 Brève description des dessins D'autres caractéristiques et avantages de la présente invention ressortiront de la description faite ci-dessous, en référence aux dessins annexés qui en illustrent des exemples de réalisation dépourvus de tout 25 caractère limitatif. Sur les figures : - la figures 1A et 1B sont des vues en coupe d'un outillage selon un premier mode de réalisation de l'invention, respectivement dans une première position avant une étape de frittage, et dans une deuxième position après une étape de frittage, et 30 - les figures 2A à 2D, et 3A à 3D, illustrent respectivement un outillage selon un deuxième et selon un troisième mode de réalisation de l'invention. Description détaillée de l'invention 35 L'invention va maintenant être décrite dans son application au frittage de pièces tridimensionnelles comprenant au moins une surface 303 8 702 6 suspendue (autrement dit, en porte-à-faux ou non soutenue) vis-à-vis d'une surface d'appui. L'invention peut cependant s'appliquer à d'autres procédés de traitement thermique à haute température dès lors qu'ils peuvent occasionner des déformations thermomécaniques de la pièce. 5 Les figures lA et 1B illustrent un premier mode de réalisation d'un outillage 100 selon l'invention dans une configuration sensiblement unidimensionnelle. La disposition de l'outillage 100 représentée sur la figure 1A est celle à adopter avant que l'étape de frittage ne commence, alors que celle de la figure 1B est obtenue une fois le frittage effectué. 10 La figure 1A montre un outillage 100 selon l'invention destiné à supporter une préforme 110 d'aube. L'aube 110' une fois frittée (figure 1B) peut par exemple consister en une aube de redresseur pour turbomachine aéronautique. Dans cet exemple, la préforme d'aube 110 comprend plusieurs surfaces suspendues 111 vis-à-vis de deux surfaces 15 d'appui 112 et présente une longueur totale L1 selon sa direction longitudinale (selon un axe X horizontal), la longueur L1 de la préforme 110 étant bien supérieure à sa largeur. La préforme d'aube 110 a été préalablement réalisée par une technique, connue en soi, de mise en forme de poudre. On citera à titre 20 d'exemple le procédé de moulage par injection de poudre, qui consiste à préparer une composition comprenant une poudre (par exemple, en métal, en alliage métallique ou en céramique) et un liant (par exemple une résine thermoplastique) que l'on injecte dans un moule ayant la forme de la pièce à fabriquer et qui est régulé en température. On laisse ensuite 25 refroidir le moule afin de solidifier la composition, et on démoule afin d'obtenir la préforme 110 de la pièce à fabriquer. La préforme 110 obtenue pourra éventuellement être éliminée de son liant (cette étape s'appelle aussi déliantage) avant de subir une étape de frittage. Conformément à l'invention, l'outillage 100 comprend un 30 plateau 120 horizontal qui supporte une rangée de blocs 130 répartis longitudinalement selon l'axe X, la rangée comprenant deux blocs externes 131 et cinq blocs centraux 132. Les blocs 130 sont de préférence indéformables. Par « indéformables » on entend que les propriétés structurelles des blocs 35 sont conservées pendant l'étape de frittage de la pièce, et qu'ils ne subissent pas de transformations irréversibles (ils peuvent cependant subir 3038702 7 des déformations élastiques dues à la température). Plus particulièrement, les blocs sont configurés pour résister aux conditions de l'étape de frittage (température et pression notamment). En pratique, on peut choisir pour les blocs 130 un matériau dont la température de fusion est supérieure à 5 une température utilisée lors du traitement thermique (par exemple, la température du palier de frittage). Le plateau 120 pourra par exemple être réalisé en un matériau choisi parmi les matériaux suivants : une céramique (à base d'oxyde de Zirconium, d'oxyde d'Aluminium, d'Oxyde d'Yttrium, de dioxyde de 10 Silicium, de nitrure de Silicium, ou d'un mélange de ces céramiques), ou un alliage (à base de Molybdène, de Cobalt, de Nickel, de Titane, d'Aluminium). La préforme 110 est disposée au-dessus des blocs 130 et repose sur ses surfaces d'appui 112 en contact avec les blocs externes 131 au 15 niveau d'une gorge 131a pratiquée dans ces derniers. Chacun des blocs 130 dispose d'au moins une surface 130a destinée à supporter la préforme au cours de son frittage. Les blocs 130 peuvent avoir des tailles et des formes différentes d'un bloc à l'autre, qui sont adaptées notamment en fonction de la 20 géométrie de l'aube 110' (figure 1B) et du retrait que sa préforme 110 sera susceptible de subir pendant le frittage (que l'on peut anticiper en faisant un essai par exemple). Les blocs 130, qui sont dans une première position avant le frittage, définissent ensemble un premier volume. Les blocs 130 peuvent être réalisés à partir de la même poudre 25 que celle utilisée pour réaliser la préforme 110, à condition d'avoir été frittés au préalable (afin de conserver leur géométrie durant l'étape de frittage). En outre, ils peuvent ainsi être réalisés en métal (par exemple en Titane), en alliage métallique ou en céramique (par exemple en Zircone, en Alumine ou en Dioxyde de Silicium), tant qu'ils conservent leur rigidité 30 et leur forme au moins jusqu'à la température à laquelle la pièce sera frittée. Dans cet exemple, les blocs 130 sont espacés d'une certaine distance dl destinée à compenser d'une part le retrait de la préforme lors de son frittage, et d'autre part la dilatation thermique de la préforme 35 110. Il est à noter que le phénomène thermomécanique prédominant est le retrait de la préforme dû au frittage, qui peut représenter une 3038702 8 contraction homogène et isotrope des dimensions de la préforme de l'ordre de 15%. Quant au phénomène de dilatation thermique, il peut être pris en compte notamment quand les blocs 130 et la préforme 110 comprennent des matériaux de natures différentes, et plus précisément, 5 qui ne se dilatent pas de la même manière sous l'effet de la chaleur. Dans ce cas, il faudra ménager un espacement dl légèrement supérieur pour tenir compte de cette dilatation différentielle. Pour glisser avec le moins de frottements possibles, les blocs 130 disposent d'au moins un congé 130b, de préférence sur les arrêtes de 10 chaque bloc en contact avec le plateau 120 qui sont sensiblement perpendiculaires à la direction principale de retrait de la préforme 110 (ici, il s'agit de la direction longitudinale), ou, en d'autres termes, perpendiculaires à une direction de déplacement des blocs 130 (schématisée par des flèches). Il est aussi envisageable d'utiliser des blocs 15 130 qui ne possèdent pas de paroi horizontale en contact avec le plateau 120, et reposent sur le plateau uniquement par le biais de leurs parois verticales. En outre, toujours pour réduire ces frottements, une couche de poudre à base d'Oxyde d'Yttrium ou d'Alumine pourra être déposée sur la 20 surface supérieure du plateau 120 entre les blocs 130 et le plateau 120. Cette couche de poudre comprend de préférence des grains sensiblement sphériques, et présente une épaisseur comprise entre 10 pm et 500 pm. De manière générale, on pourra choisir pour cette couche tout matériau qui ne réagit pas avec le plateau ou les blocs, et facilite le glissement des 25 blocs sur le plateau. En complément, les blocs 130 peuvent aussi être creux (comme c'est le cas dans l'exemple des figures lA et 1B) ou partiellement creux afin d'être plus légers et de se déplacer en glissant avec plus de facilité sur le plateau 120, qui peut par ailleurs avoir subi un traitement de 30 surface (par exemple par polissage) afin de réduire encore les frottements entre le plateau 120 et les blocs 130. Enfin, l'adhérence entre les blocs 130 et la préforme 110 est minimisée pour que les blocs 130 puissent glisser sur le plateau et que la préforme 110 puisse être extraite sans dommages une fois le frittage 35 terminé. Pour ce faire, une barrière anti-diffusion constituée par exemple par une couche à base d'Oxyde d'Yttrium (par exemple sous forme de 303 8 702 9 poudre) peut être déposée sur les surfaces 130a des blocs qui sont destinées à supporter la préforme 110, ainsi que sur les parois des gorges 131a des blocs externes 131. Le frittage de la préforme 110 est effectué dans un four régulé 5 en température et en pression, les paramètres pour effectuer un tel frittage dépendent du matériau utilisé et des propriétés souhaitées de la pièce finale. De tels paramètres sont connus de l'homme de l'art et ne seront pas détaillés ici. La figure 1B montre l'outillage 100 après l'étape de frittage. 10 Pendant le frittage, la préforme 110 s'est rétractée jusqu'à atteindre une longueur L2, inférieure à sa longueur L1 initiale. On notera 31. la différence entre ces deux longueurs (L1-L2), qui correspond par ailleurs à la distance totale de retrait dans la direction longitudinale. On considère ici la longueur de retrait dans la direction longitudinale comme étant la plus 15 significative au vu de l'aspect de la préforme 110 qui s'étend majoritairement selon la direction longitudinale. Cependant, la préforme 110 se rétracte avec la même proportion dans la direction transversale et dans la direction verticale (axe Z). Le retrait dans la direction verticale est par ailleurs anticipé en laissant un espace vertical (visible sur la figure 1A) 20 entre les surfaces 130a et la préforme 110. Par exemple, l'espace vertical pourra être compris entre 0,1 mm et 5 mm selon la géométrie de la pièce. On voit que le retrait de la préforme 110 a entraîné le rapprochement des blocs externes 131, et finalement de tous les blocs 130, qui se trouvent dans une deuxième position suite au frittage. En 25 effet, en se rétractant, la préforme 110 vient buter sur les surfaces verticales 131b au niveau des gorges 131a des blocs externes 131, et leur impose un déplacement suivant sa direction de rétractation. Les blocs centraux 132 sont quant à eux poussés par les blocs externes 131, qui se poussent ensuite de proche en proche. De la sorte, l'aube 110' frittée a 30 été maintenue et accompagnée par tous les blocs 130 durant toute l'étape de frittage, et n'a pas subi de phénomène de fluage parce que les surfaces 130a des blocs 130 sont désormais sensiblement en contact avec l'aube 110'. Les blocs 130 définissent désormais ensemble un deuxième volume, inférieur au premier volume, ayant une forme complémentaire de celle de 35 l'aube 110'. 3038702 10 Si l'on note Edl la somme de tous les espaces séparant tous les blocs 130 avant le frittage, il faut que l'inégalité Ecll k AL soit respectée pour éviter que la préforme 110 ne soit contrainte à l'issue du frittage et ne se détériore. Si Edl p AL, les blocs 130 seront adjacents à l'issue du 5 frittage mais il est souhaitable de laisser une marge supplémentaire en raison notamment de l'éventuelle dilatation thermique différentielle à haute température. On notera que l'espacement dl entre les blocs 130 peut varier entre différents blocs, en veillant toujours à ce que la somme Ecll de ces 10 espacements respecte l'inégalité précédente. On peut par ailleurs choisir une valeur de dl inférieure ou égale à 10 mm, voire inférieure ou égale à 5 mm, de façon à ne pas laisser de surfaces suspendues trop importantes. De manière plus générale, l'espacement dl admissible entre les blocs dépend de la tenue au fluage de la préforme, notamment de son 15 épaisseur et de la taille de sa surface suspendue. Par exemple, si la préforme est fine et que le matériau utilisé est très sensible au fluage, on veillera à ce que l'espacement entre les blocs soit compris entre 1 mm et 2 mm. Les outillages 200 et 300 qui vont être présentés ci-après sont 20 réalisés de manière analogue à l'outillage 100 décrit précédemment. Certaines de leurs caractéristiques ne seront pas reprises car aisément transposables ou identiques à celles de l'outillage 100 décrit plus haut. Les figures 2A à 2D illustrent un deuxième mode de réalisation d'un outillage 200 selon l'invention dans une configuration 25 bidimensionnelle et dans une géométrie de type rectangulaire. Les figures 2A et 2B montrent respectivement une vue de dessus et une vue en coupe longitudinale selon le plan IIB de l'outillage 200 avant l'étape de frittage. L'outillage 200 est destiné à supporter une préforme 210 de forme rectangulaire et présentant une surface suspendue 30 211 qui s'étend longitudinalement selon un axe X et transversalement selon un axe Y. Conformément à l'invention, l'outillage 200 comporte un plateau 220 surmonté d'un ensemble de blocs 230 composé ici de deux rangées de blocs externes 231 qui supportent la préforme au niveau des surfaces d'appui 212 de cette dernière, ces surfaces 212 étant en contact 35 avec des marches 231a positionnées sur les blocs 231 (les marches 231a ont la même fonction que les gorges 131a de l'outillage 100). 3038702 11 Dans cette géométrie, le maintien de la préforme selon les directions longitudinale et transversale est nécessaire pour éviter son fluage, ce qui explique l'utilisation de l'ensemble de blocs 230 composé de deux rangées. Il est bien entendu envisageable de rajouter d'autres 5 rangées de blocs, qui comporteront par exemple des blocs centraux, de manière analogue à l'outillage 100 présenté précédemment. Avant le frittage, les blocs 231 sont séparés d'un espace dl tel que celui défini précédemment, à la différence près qu'il y a des espaces dl selon l'axe X et selon l'axe Y. Un certain espace selon un axe vertical Z 10 pourra être ménagé entre les surfaces 230a des blocs destinées à supporter la préforme 210 et la surface suspendue 211 de la préforme 210, pour compenser son retrait vertical. Les blocs 231 peuvent présenter les mêmes caractéristiques que ceux de l'outillage 100, notamment disposer de congés 230b sur certaines 15 de leurs arêtes en contact avec le plateau 220 perpendiculaires aux directions de retrait de la préforme 210. Les figures 2C et 2D montrent respectivement une vue de dessus et une vue en coupe longitudinale selon le plan IID de l'outillage 200 après l'étape de frittage. A l'issue de cette étape, on obtient la pièce 20 210' frittée. La préforme 210 s'est notamment rétractée selon les directions X et Y, les blocs 231 ayant accompagné son retrait afin d'éviter son fluage (le déplacement des blocs est schématisé par des flèches sur les figures 2A et 2B). Les figures 3A à 3D illustrent un troisième mode de réalisation 25 d'un outillage 300 selon l'invention dans une configuration bidimensionnelle et dans une géométrie de type cylindrique (ou encore, de révolution). Les figures 3A et 3B montrent respectivement une vue de dessus et une vue en coupe longitudinale selon le plan IIIB de l'outillage 30 300 avant l'étape de frittage. L'outillage 300 est destiné à supporter une préforme 310 en forme de couronne et présentant une surface en porte-à-faux 311 sur son pourtour. Conformément à l'invention, l'outillage 300 comporte un plateau 320 surmonté d'un ensemble de blocs 330 composé ici de blocs externes 331 prenant la forme de quartiers qui supportent la 35 préforme au niveau d'une surface d'appui 312 de cette dernière, la surface 3038702 12 d'appui 312 étant logée dans des gorges 331a pratiquées dans les blocs 331. Dans cet exemple, la surface en porte-à-faux 311 de la préforme 310 est légèrement inclinée et située à l'extérieur (par rapport 5 au centre de la couronne) de la surface d'appui 312. Ainsi, les surfaces 330a des blocs 331 destinées à supporter la préforme sont inclinées de la même manière que la surface 311. Les blocs 331 peuvent présenter les mêmes caractéristiques que l'outillage 100, notamment disposer de congés (non représentés sur les 10 figures 3A et 3B) sur certaines de leurs arêtes en contact avec le plateau 320 pour faciliter leur glissement. Avant le frittage, les blocs 331 sont séparés d'un espace dl tel que défini sur la figure 3A, qui sera adapté en fonction du retrait de la préforme 310. Comme précédemment, un espace est conservé entre les 15 surfaces 330a et 311 pour compenser le retrait selon l'axe vertical de la préforme 310. Les figures 3C et 3D montrent respectivement une vue de dessus et une vue en coupe longitudinale selon le plan IIID de l'outillage 300 après l'étape de frittage. A l'issue de cette étape, on obtient la pièce 20 310' frittée. La préforme 310 s'est rétractée en tirant les blocs 331 vers le centre de la couronne, ces derniers ayant accompagné la préforme 310 pendant sa rétractation afin d'éviter son fluage. Un outillage selon l'invention est particulièrement adapté à la fabrication d'une aube de turbomachine aéronautique comme cela a été 25 décrit précédemment. A titre d'exemples non limitatifs, un tel outillage pourra aussi être utilisé pour la fabrication d'un système d'injection de chambre à combustion aéronautique, d'un composant de système d'injection aéronautique, d'une bride, d'un système de bridage, d'un support d'équipements moteur ou d'un capot. De manière générale, 30 l'invention peut s'appliquer à la fabrication de pièces pour l'aéronautique, c'est-à-dire pouvant être utilisées dans un turboréacteur destiné à propulser un aéronef. On notera que l'invention ne se limite pas seulement aux modes de réalisation décrits précédemment, d'autres exemples de réalisation de 35 l'invention étant bien entendu envisageables, au vue du présent exposé, tout en restant dans l'esprit de l'invention. REVENDICATIONS1. Outillage (100 ; 200 ; 300) destiné à supporter pendant un traitement thermique une préforme (110 ; 120 ; 130) de pièce tridimensionnelle (110' ; 210' ; 310') obtenue après la mise en forme d'une poudre métallique ou céramique, la préforme présentant au moins une surface d'appui (112 ; 212 ; 312) sur laquelle elle peut reposer et au moins une surface suspendue (111 ; 211 ; 311) vis-à-vis de la surface d'appui, l'outillage comprenant : un plateau (120 ; 220 ; 320), et une pluralité de blocs (130 ; 230 ; 330) disposés sur le plateau et ayant au moins une surface (130a ; 230a ; 330a) destinée à supporter la préforme, les blocs étant aptes à se déplacer les uns par rapport aux autres en glissant sur le plateau entre une première position dans laquelle les blocs sont espacés les uns des autres et définissent ensemble un premier volume, et une deuxième position dans laquelle les blocs définissent ensemble un deuxième volume inférieur au premier volume. 2. Outillage selon la revendication 1, dans lequel les blocs (130) 20 sont au moins partiellement creux. 3. Outillage selon l'une quelconque des revendications 1 et 2, dans lequel chaque bloc (130 ; 230) comprend un congé (130b ; 230b) pratiqué sur au moins une des arrêtes dudit bloc en contact avec le 25 plateau (120). 4. Outillage selon l'une quelconque des revendications 1 à 3, dans lequel les blocs (130 ; 230 ; 330) comprennent un matériau céramique choisi parmi les matériaux suivants : Zircone, Alumine, Yttrine, 30 Dioxyde de Silicium, Nitrure de Silicium (Si3N4), un mélange de céramiques, ou un alliage métallique choisi parmi les alliages suivants : un alliage à base de Molybdène, un alliage à base de Cobalt, un alliage à base de Nickel, un alliage à base de Fer, un alliage à base de Titane, un alliage à base d'Aluminium. 35 3038702 14 5. Outillage selon l'une quelconque des revendications 1 à 4, comprenant en outre une couche de poudre d'Oxyde d'Yttrium ou d'Alumine sur la surface supérieure du plateau (120 ; 220 ; 320). 5 6. Outillage selon l'une quelconque des revendications 1 à 5, comprenant en outre une barrière anti-diffusion à base d'Oxyde d'Yttrium sur les surfaces (130a ; 230a ; 330a) des blocs destinées à supporter la préforme. 10 7. Outillage selon l'une quelconque des revendications 1 à 6, dans lequel une surface supérieure du plateau (120 ; 220 ; 320) est polie. 8. Procédé de traitement thermique d'une préforme (110 ; 120 ; 130) de pièce tridimensionnelle (110' ; 210' ; 310') obtenue après la mise 15 en forme d'une poudre métallique ou céramique, la préforme présentant au moins une surface d'appui (112 ; 212 ; 312) sur laquelle elle peut reposer et au moins une surface suspendue (111 ; 211 ; 311) vis-à-vis de la surface d'appui, le procédé comprenant : - le placement de la préforme sur un outillage (100 ; 200 ; 300) 20 selon l'une quelconque des revendications 1 à 7 en positionnant la préforme au-dessus des blocs (130 ; 230 ; 330), et - le traitement thermique de la préforme. 9. Procédé selon la revendication 8, dans lequel les blocs (130 ; 25 230 ; 330) de l'outillage (100 ; 200 ; 300) sont réalisés à partir de la même poudre que celle constituant la préforme, les blocs étant frittés préalablement à l'étape de placement de la préforme sur l'outillage. 10. Procédé selon l'une quelconque des revendications 8 et 9, 30 dans lequel avant le placement de la préforme sur l'outillage les blocs (130 ; 230 ; 330) sont espacés d'une distance (dl) inférieure ou égale à 10 mm. 11. Procédé selon l'une quelconque des revendications 8 à 10, 35 dans lequel le traitement thermique de la préforme est un frittage de la préforme. 3038702 15 12. Procédé selon l'une quelconque des revendications 8 à 11, dans lequel la pièce à fabriquer est une pièce pour l'aéronautique.